(57)【要約】【課題】ブロックの摩擦係数を高く維持するとともに剛性といった機械的強度を維持しつつ、プーリとの接触面における摩耗量を低減することができ、寿命の長いベルトを提供する。【解決手段】センターベルト３の長手方向に沿って所定ピッチで設けた複数のブロック２とからなる高負荷伝動ベルト１であり、前記ブロック２は熱可塑性樹脂に炭素繊維やアラミド繊維等からなる繊維補強材およびグラファイト等からなる摩擦低減材を配合した樹脂組成物からなり、樹脂組成物全量に対して熱可塑性樹脂３０〜８９質量％、繊維補強材は１０〜６０質量％、摩擦低減材は１〜５０質量％を配合してなる。【選択図】図１
2008208996.tif 000002
【特許請求の範囲】
【請求項１】
心体をエラストマー中に埋設したセンターベルトと、該センターベルトの長手方向に沿って所定ピッチで設けた複数のブロックとからなる高負荷伝動ベルトにおいて、前記ブロックは熱可塑性樹脂に少なくとも繊維補強材および摩擦低減材を配合した樹脂組成物からなり、該樹脂組成物の全量に対して熱可塑性樹脂３０〜８９質量％、繊維補強材は１０〜６０質量％、摩擦低減材は１〜５０質量％の割合で配合してなることを特徴とする高負荷伝動ベルト。
【請求項２】
摩擦低減材がグラファイトである請求項１記載の高負荷伝動ベルト。
【請求項３】
グラファイトの粒径が１〜５００μｍである請求項２記載の高負荷伝動ベルト。
【請求項４】
熱可塑性樹脂が４，６−ナイロンもしくは９，Ｔ−ナイロンの少なくともいずれか一方である請求項１〜３記載の高負荷伝動ベルト。
【請求項５】
繊維補強材がカーボン繊維である請求項１〜４記載の高負荷伝動ベルト。
【請求項６】
センターベルトの長手方向に沿って所定ピッチで設けた複数のブロックとからなる高負荷伝動ベルトに用いる高負荷伝動ベルト用ブロックにおいて、熱可塑性樹脂に少なくとも繊維補強材および摩擦低減材を配合した樹脂組成物からなり、該樹脂組成物の全量に対して熱可塑性樹脂３０〜８９質量％、繊維補強材は１０〜６０質量％、摩擦低減材は１〜５０質量％の割合で配合した樹脂組成物からなることを特徴とする高負荷伝動ベルト用ブロック。
【請求項７】
摩擦低減材がグラファイトである請求項６記載の高負荷伝動ベルト用ブロック。
【請求項８】
グラファイトの粒径が１〜５００μｍである請求項７記載の高負荷伝動ベルト用ブロック。
【請求項９】
熱可塑性樹脂が４，６−ナイロンもしくは９，Ｔ−ナイロンの少なくともいずれか一方である請求項６〜８記載の高負荷伝動ベルト用ブロック。
【請求項１０】
繊維補強材がカーボン繊維である請求項６〜９記載の高負荷伝動ベルト用ブロック。
【発明の詳細な説明】
【技術分野】
【０００１】
本発明は、センターベルトの長手方向に沿って所定ピッチでブロックを固定した高負荷伝動ベルトおよび高負荷伝動ベルト用ブロックに関する。
【背景技術】
【０００２】
ベルト式無段変速装置に使用するベルトは、プーリのＶ溝幅を変えることによってプーリに巻きかかる有効径を変化させ変速比を調節する様な変速プーリに巻き掛けて使用するものであり、プーリからの側圧が大きくなるのでベルトは大きな側圧に耐えるものでなくてはならない。また、無段変速の用途以外にも通常のゴムベルトでは寿命が短くなりすぎるような高負荷伝動の用途には特別に高負荷に耐えうるようなベルトを用いる必要がある。
【０００３】
そのようなベルトとして使用されるものの中に、センターベルトにブロックを固定してベルト幅方向の強度を高めた引張伝動式の高負荷伝動ベルトがあり、具体的な構成としては、心線をゴムなどのエラストマー中に埋設したセンターベルトにボルトやリベットなどの止着材を用いてセンターベルトに使用しているエラストマーよりも比較的硬質のエラストマーからなるブロックを止着固定したものがある。
【０００４】
ブロックとしては、アルミニウムなど金属製の心材の表面に樹脂を被覆したものが提案されている（特許文献１）。しかしながらニーズの多様化により、負荷は多少低めであるものの回転数が高く、かつプーリ径が小さいといったものがある。金属製の心材を有するブロックは心材の分が重量増となることは避けられず、ベルトを高速で走行させると、遠心張力が上がってベルトが早期に破損するといった問題があった。
【０００５】
そこで心材を用いない樹脂材のみからなるブロックを用いたベルトが提案されている。特許文献２には４，６−ナイロンなどの熱可塑性樹脂に対してＰＡＮ系炭素繊維とウィスカを配合することによって補強し、心材を埋設していなくとも側圧に対抗でき、しかも軽量であることからベルト走行中の遠心張力が小さくベルトの破損も防止できるといったことが記載されている。
【０００６】
更に、特許文献３にはポリアミド樹脂として９，Ｔ−ナイロンを用いることによって、心材を用いることなく軽量化を図っており、なおかつ強度的にも更に優れている高負荷伝動ベルトが記載されている。
【０００７】
また、特許文献２および３に各種のウィスカを配合することが記載されているものである。
【０００８】
【特許文献１】特開平１０−７３１４９号公報
【特許文献２】特開２００１−３１１４５３号公報
【特許文献３】特開２００２−１９５３５１号公報
【発明の開示】
【発明が解決しようとする課題】
【０００９】
上記のような繊維やウィスカ等で補強した樹脂を用いることによって、ブロックの耐摩耗性や剛性を高めることができる。しかし、長期にわたってベルトを走行させるとブロックの摩耗は発生し、変速比に影響したりスリップが発生したりして動力伝達能力が低下するといった問題はあり、更なる耐摩耗性の改善が望まれている。
【００１０】
そこで、本発明ではブロックのプーリとの接触面において耐摩耗性や剛性といった強度を低下させることなく、摩耗量を低減することができるベルトの提供を目的とする。
【課題を解決するための手段】
【００１１】
上記のような目的を達成するために本発明の請求項１においては、心体をエラストマー中に埋設したセンターベルトと、該センターベルトの長手方向に沿って所定ピッチで設けた複数のブロックとからなる高負荷伝動ベルトにおいて、前記ブロックは熱可塑性樹脂に少なくとも繊維補強材および摩擦低減材を配合した樹脂組成物からなり、該樹脂組成物の全量に対して熱可塑性樹脂３０〜８９質量％、繊維補強材は１０〜６０質量％、摩擦低減材は１〜５０質量％の割合で配合してなることを特徴とする。
【００１２】
請求項２では、摩擦低減材がグラファイトである請求項１記載の高負荷伝動ベルトとしている。
【００１３】
請求項３では、グラファイトの粒径が１〜５００μｍである請求項２記載の高負荷伝動ベルトとしている。
【００１４】
請求項４では、熱可塑性樹脂が４，６−ナイロンもしくは９，Ｔ−ナイロンの少なくともいずれか一方である請求項１〜３記載の高負荷伝動ベルトとしている。
【００１５】
請求項５では、繊維補強材がカーボン繊維である請求項１〜４記載の高負荷伝動ベルトとしている。
【００１６】
請求項６では、センターベルトの長手方向に沿って所定ピッチで設けた複数のブロックとからなる高負荷伝動ベルトに用いる高負荷伝動ベルト用ブロックにおいて、熱可塑性樹脂に少なくとも繊維補強材および摩擦低減材を配合した樹脂組成物からなり、該樹脂組成物の全量に対して熱可塑性樹脂３０〜８９質量％、繊維補強材は１０〜６０質量％、摩擦低減材は１〜５０質量％の割合で配合した樹脂組成物からなることを特徴とする。
【００１７】
請求項７では、摩擦低減材がグラファイトである請求項６記載の高負荷伝動ベルト用ブロックとしている。
【００１８】
請求項８では、グラファイトの粒径が１〜５００μｍである請求項６〜７記載の高負荷伝動ベルト用ブロックとしている。
【００１９】
請求項９では、熱可塑性樹脂が４，６−ナイロンもしくは９，Ｔ−ナイロンの少なくともいずれか一方である請求項６〜８記載の高負荷伝動ベルト用ブロックとしている。
【００２０】
請求項１０では、繊維補強材がカーボン繊維である請求項６〜９記載の高負荷伝動ベルト用ブロックとしている。
【発明の効果】
【００２１】
請求項１では、熱可塑性樹脂からなるブロックに繊維補強材と摩擦低減材を配合していることから、軽量で高回転での使用に適しているとともにブロックの強度も十分に持たせることができ、且つベルト走行時のブロックのプーリとの接触面においてブロックの摩耗量を大きく低減することができる。
【００２２】
請求項２では摩擦低減材としてグラファイトを用いており、剛性などの強度が高く良好な機械的特性をえることができるとともに、ブロックの摩耗量を小さくすることができる。
【００２３】
請求項３では摩擦低減材であるグラファイトの粒径を限定しいていることから、グラファイトの樹脂への分散性に優れブロックの耐摩耗性や剛性など機械的強度の向上に有効である。
【００２４】
請求項４においては、熱可塑性樹脂として４，６−ナイロンもしくは９，Ｔ−ナイロンを用いるとしているが、４，６−ナイロンや９，Ｔ−ナイロンは、結晶性樹脂でこれら熱可塑性樹脂の中でも剛性等の機械的強度や耐摩耗性に優れ、これに炭素繊維を補強材として添加することで、これらの特性が一層向上するものである。さらに、ポリアミド４６によるブロックを用いたベルトはプーリに掛架して走行させたときに、プーリを摩耗させる量も少ない。
【００２５】
請求項５では、配合する繊維補強材を炭素繊維としており、ブロックに十分な強度と剛性を与えることができる。
【００２６】
請求項６では、熱可塑性樹脂からなるブロックに繊維補強材と摩擦低減材を配合していることから、軽量で高回転での使用に適しているとともにブロックの強度も十分に持たせることができ、且つベルト走行時のブロックのプーリとの接触面においてブロックの摩耗量を大きく低減することができる。
【００２７】
請求項７では摩擦低減材としてグラファイトを用いており、剛性などの強度が高く良好な機械的特性をえることができるとともに、ブロックの摩耗量を小さくすることができる。
【００２８】
請求項８では摩擦低減材であるグラファイトの粒径を限定していることから、グラファイトの樹脂への分散性に優れブロックの耐摩耗性や剛性など機械的強度の向上に有効である。
【００２９】
請求項９においては、熱可塑性樹脂として４，６−ナイロンもしくは９，Ｔ−ナイロンを用いるとしているが、４，６−ナイロンや９，Ｔ−ナイロンは、結晶性樹脂でこれら熱可塑性樹脂の中でも剛性等の機械的強度や耐摩耗性に優れ、これに炭素繊維を補強材として添加することで、これらの特性が一層向上するものである。さらに、ポリアミド４６によるブロックを用いたベルトはプーリに掛架して走行させたときに、プーリを摩耗させる量も少ない。
【００３０】
請求項１０では、配合する繊維補強材を炭素繊維としており、ブロックに十分な強度と剛性を与えることができる。
【発明を実施するための最良の形態】
【００３１】
以下、図面を参照しつつ本発明を具体的に説明する。
【００３２】
図１は、本発明に係る高負荷伝動ベルト１の一例を示す斜視概略図であり、図２は側面図である。本発明の高負荷伝動ベルト１は、エラストマー４内に心線５をスパイラル状に埋設してなる同じ幅の二本のセンターベルト３ａ、３ｂと、このセンターベルト３ａ、３ｂに係止固定されている複数のブロック２とから構成されている。このブロック２の両側面２ａ、２ｂは、プーリのＶ溝と係合する傾斜のついた面となっており、駆動されたプーリから動力を受け取って、係止固定されているセンターベルト３ａ、３ｂを引張り、駆動側プーリの動力を従動側プーリに伝動している。
【００３３】
ブロック２は、図１、図２に示すように、上ビーム１１および下ビーム１２と、上下ビーム１１、１２の中央部同士を連結したピラー１３からなっており、ブロック２の両側面２ａ、２ｂには一対のセンターベルト３ａ、３ｂを嵌めこむ溝１４、１５が形成されている。また、溝１５内の溝上面１６および溝下面１７にはセンターベルト３ａ、３ｂの上面に設けた凹条部１８と下面に設けた凹条部１９に係合する凸条部２０、２１に係合するようになっている。
【００３４】
また本発明ではブロック２として用いられる素材として、熱可塑性樹脂に少なくとも繊維補強材および摩擦低減材を配合した樹脂組成物からなり、樹脂組成物の全量に対して熱可塑性樹脂３０〜８９質量％、繊維補強材は１０〜４０質量％、摩擦低減材は１〜２０質量％の割合で配合してなる。
【００３５】
熱可塑性樹脂としては、ポリエチレン、ポリプロピレン、ポリアセタール、４，６−ナイロン、９，Ｔ−ナイロン等を挙げることができる。これらの中でも４，６−ナイロンもしくは９，Ｔ−ナイロンを使用することが好ましい。４，６−ナイロンおよび９，Ｔ−ナイロンは、結晶性樹脂で熱可塑性樹脂の中でも剛性等の機械的強度や耐摩耗性に優れ、繊維補強材を添加することでこれらの特性が一層向上するものである。また、射出成形が可能になることから、ブロックの成形を行うのがより簡単であるというメリットもある。更に４，６−ナイロンや９，Ｔ−ナイロンからなるブロックを用いたベルトは走行させたときに、プーリを摩耗させる量が少ないので、プーリの摩耗により走行を不安定にするといった問題も少なくなる。
【００３６】
９，Ｔ−ナイロンは、芳香環と長鎖ジアミンを有するポリアミド樹脂で、ノナンジアミンとテレフタル酸の重縮合により製造され、芳香環と高級脂肪族鎖を有していることから、耐熱性、低吸水性を有している。また、ホモポリマーで結晶化度が高いため、結晶化度の低いポリアミドと比較すると４，６−ナイロンと同様に耐摩耗性、耐衝撃性、耐疲労性に優れている。従って、本材料を使用することにより、耐摩耗性、耐衝撃性、耐疲労性、熱時の曲げ剛性などの物性に優れているとともに吸水性の問題も少ないブロックを得ることができる。９，Ｔ−ナイロンの商品の例としては株式会社クラレの「ジェネスタ」を挙げることができる。
【００３７】
また、その他の樹脂の具体例として、以下のものが挙げられる。ポリアセタール：ポリプラスチック株式会社「ジュラコン」、４，６−ナイロン：株式会社クラレ「スタニール」、６，６−ナイロン：旭化成ケミカルズ株式会社「レオナ」、６−ナイロン：宇部興産株式会社「ＵＢＥナイロン」。
【００３８】
繊維補強材を配合することでブロックの剛性や耐摩耗性を向上させることができるが、本発明で用いられる繊維補強材としては、炭素繊維、アラミド繊維、ガラス繊維、ポリエステル繊維等からなる短繊維を挙げることができる。ブロックの剛性をより高めるとともに耐摩耗性を向上させるという面から前記の繊維の中では炭素繊維を用いることが最も好ましく、更に好ましくはＰＡＮ系炭素繊維を用いることである。
【００３９】
ＰＡＮ系炭素繊維はそもそも弾性率が高くて補強効果の高い繊維であるが、そのなかでも特に弾性率が２８０〜７００ＧＰａと高いものを用いることによって、本発明のような高負荷伝動ベルトのブロックとして用いる場合にも十分に耐えうる素材を提供することができる。弾性率が２８０ＧＰａ未満であるとブロックの耐側圧性はある程度得られるものの耐摩耗性に関しては不足気味になり、７００ＧＰａを超えると弾性率の高いものにしても耐側圧性や耐摩耗性の向上はあまり見られずコスト的に高いものとなるので好ましくない。
【００４０】
繊維補強材の長さは通常０．１〜１０ｍｍ程度のものを用いる。繊維補強材の配合量は１０〜６０質量％としており、１０質量％未満であると十分な補強効果を得ることができず、６０質量％を超えるとブロックの射出成形が困難になるので好ましくない。
【００４１】
摩擦低減材としては炭酸カルシウム、リン酸カルシウム、超高分子量ポリエチレン、フッ素樹脂、チタン酸カリウム、グラファイト、ホウ酸アルミニウム、アルミナ、鉄粉、酸化亜鉛、二硫化モリブデン、マイカ、タルク（含水ケイ酸マグネシウム）、パイロフィライト（ろう石クレー）等を挙げることができ、通常１〜５０質量％の範囲で配合する。１質量％未満であれば後述する耐摩耗性を向上させる効果が少なく、５０質量％を超えると樹脂への配合が困難になるので好ましくない。
【００４２】
これらの摩擦低減材の内、グラファイトを用いる場合は特に熱可塑性樹脂に対して１〜５０質量％の範囲で配合することが好ましい。１質量％未満であるとブロックとプーリが接したとき摩耗量を低減する効果が十分に得られず、５０質量％を超えると、ブロックの耐衝撃性が低下して十分な物性を得ることができなくなるので好ましくない。
【００４３】
本発明で用いるグラファイトとしては、アモルファス系グラファイト、ニードル系グラファイト等を挙げることができる。実際に用いることができるグラファイトとしては、アモルファス系グラファイト  ：  オリエンタル産業株式会社  「アモルファス系ＡＴシリーズ」、ニードル系グラファイト  ：  オリエンタル産業株式会社  「グラファイト系ＡＴシリーズ」等を挙げることができる。
【００４４】
センターベルト３ａ、３ｂのエラストマー４として使用されるものは、クロロプレンゴム、天然ゴム、ニトリルゴム、スチレン−ブタジエンゴム、水素化ニトリルゴムなどの単一材又はこれらを適宜ブレンドしたゴムあるいはポリウレタンゴム等が挙げられる。そして、心線５としてはポリエステル繊維、ポリアミド繊維、アラミド繊維、ガラス繊維、スチールワイヤ等から選ばれたロープが用いられる。また、心線５はロープをスパイラル状に埋設したもの以外にも、上記の繊維からなる織布、編布や金属薄板等を使用することもできる。
【実施例】
【００４５】
次に、本発明の高負荷伝動ベルトに用いるグラファイトを所定量配合したブロックと同様の配合である樹脂成形物からなる試験片と本発明から外れた配合である樹脂成形体からなる試験片とをもちいて、樹脂の摩擦係数および摩耗量の比較を行った。
【００４６】
（実施例１）
実施例１の樹脂成形物は繊維補強材としてカーボン繊維を３０質量％含有するとともに、摩耗低減材として  アモルファス系グラファイトを５質量％含有する４，６−ナイロンを使用した。
【００４７】
この樹脂成形体を用いて摩擦係数および摩耗量をスラスト摩耗試験により測定した。測定条件は荷重を１．５ＭＰａとし、滑り速度は０．５ｍ／ｓとした。摩耗量はスラスト摩擦摩耗試験前後における樹脂成形体の厚みの減少量として測定した。その結果を表１に示す。
【００４８】
（実施例２）
実施例２では摩耗低減材としてアモルファス系グラファイトを１０質量％配合した以外は実施例１と同様にして樹脂成形体を作製した。
【００４９】
この樹脂成形体を用いて摩擦係数および摩耗量を測定した。測定条件は荷重を１．５ＭＰａとし、滑り速度は０．５ｍ／Ｓとした。摩耗量はスラスト摩擦摩耗試験前後における樹脂成形体の厚みの減少量として測定した。その結果を表１に示す。
【００５０】
（実施例３）
実施例３では摩耗低減材としてアモルファス系グラファイトを１５質量％配合した以外は実施例１と同様にして樹脂成形体を作製した。
【００５１】
この樹脂成形体を用いて摩擦係数および摩耗量を測定した。測定条件は荷重を１．５ＭＰａとし、滑り速度は０．５ｍ／Ｓとした。摩耗量はスラスト摩擦摩耗試験前後における樹脂成形体の厚みの減少量として測定した。その結果を表１に示す。
【００５２】
（実施例４）
実施例４では摩耗低減材としてニードル系グラファイトを１０質量％配合した以外は実施例１と同様にして樹脂成形体を作製した。
【００５３】
この樹脂成形体を用いて摩擦係数および摩耗量を測定した。測定条件は荷重を１．５ＭＰａとし、滑り速度は０．５ｍ／Ｓとした。摩耗量はスラスト摩擦摩耗試験前後における樹脂成形体の厚みの減少量として測定した。その結果を表１に示す。
【００５４】
（比較例１）
比較例１では、摩耗低減材であるグラファイトを配合しなかった以外は、実施例１と同様にして樹脂成形体を作製した。
【００５５】
この樹脂成形体を用いて摩擦係数および摩耗量をスラスト摩耗試験により測定した。測定条件は荷重を１．５ＭＰａとし、滑り速度は０．５ｍ／ｓとした。摩耗量はスラスト摩擦摩耗試験前後における樹脂成形体の厚みの減少量として測定した。その結果を表１に示す。
【００５６】
（比較例２）
比較例２では摩耗低減材としてニードル系グラファイトを５５質量％配合した以外は実施例１と同様にして樹脂成形体を作製しようとしたが、樹脂量に対して繊維補強材および摩耗低減材の量が多すぎるため、溶融混練による樹脂の配合が不可能であり樹脂成形体を作成することができず、間も量の摩擦係数及び摩耗量の測定も行わなかった。
【００５７】
（比較例３）
比較例３では、摩耗低減材として酸化亜鉛を１０質量％配合した以外は、実施例１と同様にして樹脂成形体を作製した。
【００５８】
この樹脂成形体を用いて摩擦係数および摩耗量をスラスト摩耗試験により測定した。測定条件は荷重を１．５ＭＰａとし、滑り速度は０．５ｍ／ｓとした。摩耗量はスラスト摩擦摩耗試験前後における樹脂成形体の厚みの減少量として測定した。その結果を表１に示す。
【００５９】
（比較例４）
比較例４では、摩耗低減材としてアルミナを１０質量％配合した以外は、実施例１と同様にして樹脂成形体を作製した。
【００６０】
この樹脂成形体を用いて摩擦係数および摩耗量をスラスト摩耗試験により測定した。測定条件は荷重を１．５ＭＰａとし、滑り速度は０．５ｍ／ｓとした。摩耗量はスラスト摩擦摩耗試験前後における樹脂成形体の厚みの減少量として測定した。その結果を表１に示す。
【００６１】
【表１】
2008208996.tif 000003
【００６２】
表１の結果から、摩耗低減材の中でもグラファイトを配合した実施例１〜４の樹脂成形材料では、摩擦係数が高く、摩耗量が低く抑えられた。また、グラファイト配合しなかった比較例１では比較的摩擦係数が低くなり摩耗量も多くなったことからグラファイトを配合することによる効果が認められたといえる。しかし、比較例２からグラファイトの配合量が多くなりすぎると成形自体ができなくなることがわかった。また、酸化亜鉛やアルミナを配合したものでは摩擦係数は高く摩耗量も実施例と比べると多くなった。
【産業上の利用可能性】
【００６３】
ベルトに装着したブロックの複数方向の撓みを抑えて割れを防止することができ、自動車や自動二輪車、農業機械の無段変速装置など、プーリの有効径が変化し大きなトルクを伝達するようなベルトとして適用することができる。
【図面の簡単な説明】
【００６４】
【図１】本発明に係る高負荷伝動ベルトの一例を示す斜視概略図である。
【図２】本発明に係る高負荷伝動ベルトの側面図である。
【符号の説明】
【００６５】
１    高負荷伝動ベルト
２    ブロック
３ａ  センターベルト
３ｂ  センターベルト
４    エラストマー
５    心体
６    上面
７    下面
１１  上ビーム部
１２  下ビーム部
１３  センターピラー
１４  嵌合溝
１５  嵌合溝
１８  凸条部
１９  凸条部
２０  溝条部
２１  溝条部
【図１】
2008208996.tif 000004
【図２】
2008208996.tif 000005